(57)【要約】【課題】  好適な表面硬度を有し、干渉縞が少ないハードコートフィルムを提供する。【解決手段】  フィルム基材の少なくとも一面にハードコート層を有するハードコートフィルムであって、前記フィルム基材が、表面に稜間角１３６°のビッカース圧子を荷重１ｍＮで押し込んで測定されるマルテンス硬さが１２０Ｎ／ｍｍ２以上のアクリル樹脂フィルム基材であるハードコートフィルムにより、好適な表面硬度と干渉縞の低減を実現でき、タッチパネルを搭載したスマートフォンやタブレットＰＣなどの各種ディスプレイの保護フィルムなどとして好適に適用できる。【選択図】  なし【特許請求の範囲】
【請求項１】
フィルム基材の少なくとも一面にハードコート層を有するハードコートフィルムであって、前記フィルム基材が、表面に稜間角１３６°のビッカース圧子を荷重１ｍＮで押し込んで測定されるマルテンス硬さが１２０Ｎ／ｍｍ２以上のアクリル樹脂フィルム基材であることを特徴とするハードコートフィルム。
【請求項２】
総厚さが２００μｍ以下である請求項１に記載のハードコートフィルム。
【請求項３】
前記フィルム基材の厚さが１５０μｍ以下である請求項１又は２に記載のハードコートフィルム。
【請求項４】
前記フィルム基材の全光線透過率が８５％以上である請求項１〜３のいずれかに記載のハードコートフィルム。
【請求項５】
前記ハードコート層と前記フィルム基材の屈折率差が０．１未満である請求項１〜４のいずれかに記載のハードコートフィルム。
【請求項６】
前記ハードコート層の屈折率が１．４５〜１．５５である請求項１〜５のいずれかに記載のハードコートフィルム。
【請求項７】
前記フィルム基材が、表面に稜間角１３６°のビッカース圧子を荷重１ｍＮで押し込んで測定される押し込み弾性率が２０００ＭＰａ以上のアクリル樹脂フィルム基材である請求項１〜６のいずれかに記載のハードコートフィルム。
【請求項８】
前記ハードコート層が、ガラスに１０μｍの膜厚で塗工した際の表面硬度が３Ｈ以上のハードコート層である請求項１〜７のいずれかに記載のハードコートフィルム。
【請求項９】
請求項１〜８のいずれかに記載のハードコートフィルムの一面に加飾層を有することを特徴とする加飾フィルム。
【請求項１０】
請求項１〜９のいずれかに記載のハードコートフィルムの一面に粘着剤層を有することを特徴とする保護フィルム。
【請求項１１】
粘着剤層の厚さが５〜５０μｍである請求項１０に記載の保護フィルム。
【請求項１２】
携帯電子端末の画像表示部の保護に使用される請求項１０又は１１に記載の保護フィルム。
【発明の詳細な説明】
【技術分野】
【０００１】
本発明は、好適な表面硬度を有し、干渉縞が少ないハードコートフィルム、例えば、スマートフォンやタブレットＰＣなどの各種ディスプレイの保護フィルムなどとして好適に用いられるハードコートフィルムに関する。
【背景技術】
【０００２】
スマートフォンやタブレットＰＣなどの小型電子端末に使用される液晶表示装置等の画像表示装置の画像表示窓においては、画像表示装置の傷つきや破損を防止するための保護フィルムが設けられている（例えば、特許文献１参照）。近年では、電子端末へのタッチパネル搭載が増加し、画面を直接指やタッチペンで触れることから傷つきを防止する高硬度の保護フィルムが要求されている。しかしながら、従来の保護フィルムでは表面硬度が低く、画像表示装置の画像表示窓をタッチペン等でこすった際の傷つきを防止することが困難であるという問題があった。
【０００３】
また、従来の保護フィルムでは、保護フィルムのハードコート層とフィルム層の屈折率差が大きいため干渉縞が発生し、電子端末の画像を見た際の視認性を悪くするという問題があった。
【先行技術文献】
【特許文献】
【０００４】
【特許文献１】特願２００９−９７９２
【発明の開示】
【発明が解決しようとする課題】
【０００５】
本発明が解決しようとする課題は、好適な表面硬度を有し、干渉縞が少ないハードコートフィルムを提供することである。
【課題を解決するための手段】
【０００６】
本発明は、フィルム基材の少なくとも一面にハードコート層を有するハードコートフィルムであって、前記フィルム基材が、表面に稜間角１３６°のビッカース圧子を荷重１ｍＮで押し込んで測定されるマルテンス硬さが１２０Ｎ／ｍｍ２以上のアクリル樹脂フィルム基材であるハードコートフィルムにより、上記課題を解決するものである。
【発明の効果】
【０００７】
本発明のハードコートフィルムは、好適な表面硬度を有し、干渉縞が少ないため、例えばタッチパネルを搭載したスマートフォンやタブレットＰＣなどの各種ディスプレイの保護フィルムなどとして好適に用いられる。
【発明を実施するための形態】
【０００８】
本発明は、フィルム基材の少なくとも一面にハードコート層を有するハードコートフィルムであって、前記フィルム基材が、表面に稜間角１３６°のビッカース圧子を荷重１ｍＮで押し込んで測定されるマルテンス硬さが１２０Ｎ／ｍｍ２以上のアクリル樹脂フィルムを基材として使用することを特徴とするハードコートフィルムである。
【０００９】
［ハードコート層］
本発明に使用するハードコート層は、画像表示窓の保護フィルムとして通常使用されているハードコート層を使用でき、傷付きを防止できるものを使用できる。当該ハードコート層としては、１ｍｍ厚のガラス表面に１０μｍの膜厚で塗工した際の表面硬度が３Ｈ以上となるハードコート剤が好ましく、４Ｈ以上であることがさらに好ましい。硬度を高くすることで画像表示窓への傷つき防止性能を向上することができる。なお、当該表面硬度は、ＪＩＳ  Ｋ  ５６００−５−４に準拠して、荷重１ｋｇにて測定される表面硬度である。
【００１０】
前記ハードコート層は、透明性が高いものや、偏光性物質を含まないものが好適な視認性を得やすくなるため好ましい。ハードコート層の透明性としては、当該ハードコート層の全光線透過率が８５％、好ましくは９０％以上であることが好ましい。また、ヘイズ値が、１．０以下が好ましく、０．５以下が特に好ましい。
【００１１】
前記ハードコート層の屈折率は１．４５〜１．５５であることが好ましく、１．５１〜１．５４であることがより好ましい。ハードコート層の屈折率をこの範囲とすることで、一般的に用いられるアクリル樹脂フィルム基材との屈折率差を０．１未満に調整しやすくなる。
【００１２】
前記ハードコート層の厚さは、５〜２５μｍであることが好ましく、１０〜１５μｍであることがより好ましい。当該範囲とすることで、好適な表面硬度を得やすく、また、薄型化の要請の高い画像表示装置に好適に適用できる。
【００１３】
ハードコート層に使用するハードコート剤としては、ハードコート層の形成が容易であることから、活性エネルギー線硬化型樹脂組成物からなるハードコート剤を好適に使用できる。このような活性エネルギー線硬化型樹脂組成物としては、多官能アクリレート系樹脂組成物が好ましく、なかでも、ウレタン（メタ）アクリレートを含有するハードコート剤を好ましく使用できる。ウレタン（メタ）アクリレートとしては、ハードコート剤に使用される各種ウレタン（メタ）アクリレートが使用でき、なかでも、水酸基と２つ以上の（メタ）アクリロイル基とを有するアクリレート（ａ１）と、ポリイソシアネート（ａ２）とを反応させて得られる多官能のウレタン（メタ）アクリレート（Ａ）を必須成分として含有するものが好ましい。
【００１４】
本発明に用いる１分子中に１つの水酸基及び２つ以上の（メタ）アクリロイル基を有するアクリレート（ａ１）としては、例えば、トリメチロールプロパンジ（メタ）アクリレート、ペンタエリスリトールトリ（メタ）アクリレート、ペンタエリスリトールテトラ（メタ）アクリレート、ジペンタエリスリトールペンタ（メタ）アクリレート等の多価水酸基含有化合物のポリアクリレート類が挙げられ、これらのポリアクリレート類とε―カプロラクトンとの付加物、これらのポリアクリレート類とアルキレンオキサイドとの付加物、エポキシアクリレート類などが挙げられる。これらのアクリレート（ａ１）は、単独で用いることも、２種以上を併用することもできる。
【００１５】
また、これらのアクリレート（ａ１）のうち、１分子中に１つの水酸基及び３〜５つの（メタ）アクリロイル基を有するアクリレートが好ましい。このようなアクリレートとしては、ペンタエリスリトールトリアクリレート、ペンタエリスリトールテトラアクリレート、ジペンタエリスリトールペンタアクリレート等が挙げられ、これらは高硬度の硬化被膜が得られるので特に好ましい。
【００１６】
本発明に用いるポリイソシアネート（ａ２）としては、例えば、２，４−トリレンジイソシアネート、２，６−トリレンジイソシアネート、１，３−キシリレンジイソシアネート、４，４’−ジフェニルジイソシアネート、１，５−ナフタレンジイソシアネート、４，４’−ジフェニルメタンジイソシアネート等の芳香族イソシアネート化合物；ジシクロヘキシルメタンジイソシアネート、イソホロンジイソシアネート、ノルボルナンジイソシアネート、水添キシリレンジイソシアネート、水添メチレンビスフェニレンジイソシアネート、１，４−シクロヘキサンジイソシアネート等の脂環式炭化水素に結合したイソシアネート基を２個有する化合物（以下、脂環式ジイソシアネートと略す。）；トリメチレンジイソシアネート、ヘキサメチレンジイソシアネート等の脂肪族炭化水素に結合したイソシアネート基を２個有する化合物（以下、脂肪族ジイソシアネートと略す。）などが挙げられる。これらのポリイソシアネートは、単独で用いることも、２種以上を併用することもできる。
【００１７】
また、これらのポリイソシアネート（ａ２）は、塗膜に高い靭性を与え、割れ等が発生し難くなるため、脂肪族ジイソシアネート又は脂環式ジイソシアネートが好ましく、中でも、イソホロンジイソシアネート、ノルボルナンジイソシアネート、水添キシリレンジイソシアネート、水添メチレンビスフェニレンジイソシアネート及びヘキサメチレンジイソシアネート、１，６−ヘキサメチレンジイソシアネート、ジシクロヘキシルメタン−４，４’−ジイソシアネートが好ましい。
【００１８】
特に画像表示部の最表層として使用するハードコート層を形成する場合、前述の通り高い硬度と収縮率のバランスを実現するために、当該ハードコート層に使用するハードコート剤としては、活性エネルギー線硬化後の塗膜が、異なる２種類以上の環状骨格を含有するものであって、その内、少なくとも１つは複素環式化合物である活性エネルギー線硬化型樹脂組成物であることが好ましい。当該ハードコート剤に使用する活性エネルギー線硬化型樹脂として、単官能のものを使用しても構わないが、高い鉛筆硬度を得るためには多官能（メタ）アクリレートが好ましく、例えば、ポリイソシアネート（ａ２）の中でも、環状骨格を有するポリイソシアネート（ａ２−１）と１分子中に１つの水酸基及び２つ以上の（メタ）アクロイル基を有するアクリレート（ａ１−１）との付加反応物してなる環状骨格含有ウレタンアクリレートがあげられる。特に、２つ以上の環状骨格を含有し、その内１つは複素環式の骨格でありながら、多官能なアクリレートと環状骨格を有するポリイソシアネートを付加反応させた環状骨格含有ウレタンアクリレートが好ましいこれにより、活性エネルギー線硬化後に鉛筆硬度とカールのバランスが良好な塗膜を得ることができる。
【００１９】
複素環状骨格を導入する方法としては、例えば、環状骨格を有する多官能（メタ）アクリレートと複素環状骨格を含有する多官能（メタ）アクリレートをそれぞれ配合しても構わないし、前記環状骨格を有するポリイソシアネート（ａ２−１）と１分子中に１つの水酸基及び２つ以上の（メタ）アクロイル基を有するアクリレート（ａ１）に（ａ２−１）と異なる複素環状骨格を含有する多官能（メタ）アクロイル基を有するアクリレート（ａ１−２）を用いて１分子中に異なる２種類以上の環状骨格を含有し、その内、少なくとも１つは複素環状骨格である活性エネルギー線硬化型樹脂組成物を得ても構わない。１分子中に２種類以上の環状骨格を導入する方法として他にも例えば、脂環式環状骨格を有するポリイソシアネート（ａ２−２）の三量体に前記（ａ１−２）を付加させたものなどがあげられる。
【００２０】
複素環状骨格含有多官能アクリレート（ａ１−２）としては、例えば、ビス（アクリロキシエチル）ヒドロキシエチルイソシアヌレート（アロニックス  Ｍ−２１５）があげられる。単独の複素環状骨格含有多官能（メタ）アクリレートとしては、例えば、ビス（アクリロキシエチル）ヒドロキシエチルイソシアヌレート（アロニックス  Ｍ−２１５）、トリス（２−ヒドロキシエチル）イソシアネートトリアクリレート（アロニックス  Ｍ−３１５）、カプロラクトン変性トリス（アクリロキシエチル）イソシアヌレート（アロニックス  Ｍ−３２５）、ネオペンチルグリコール変性トリメチロールプロパンジアクリレート（カヤラッド  Ｒ−６０４）などが挙げられる。
【００２１】
本発明に用いるウレタンアクリレート（Ａ）は、前記ポリイソシアネート（ａ２）と前記アクリレート（ａ１）の２成分を付加反応させることにより得られる。前記アクリレート（ａ１）のポリイソシアネート（ａ２）中のイソシアネート１当量に対する比率は、水酸基当量として、通常、０．１〜５０が好ましく、０．１〜１０がより好ましく、０．９〜１．３がさらに好ましく、１．０１〜１．２４が特に好ましい。また、前記ポリイソシアネート（ａ２）と前記アクリレート（ａ１）との反応温度は、３０〜１５０℃が好ましく、５０〜１００℃がより好ましい。なお、反応の終点は、例えば、イソシアネート基を示す２２５０ｃｍ−１の赤外線吸収スペクトルの消失や、ＪＩＳ  Ｋ  ７３０１−１９９５に記載の方法でイソシアネート基含有率を求めることで確認することができる。また、ウレタン（メタ）アクリレート（Ａ）の（メタ）アクリロイル基は、平均が５個以上であることが好ましい。
【００２２】
前記ウレタンアクリレート（Ａ）の分子量は、５００〜１，５００の範囲が好ましい。分子量がこの範囲であれば、十分に高い硬度の硬化被膜が得られ、硬化収縮が小さくなるので、この硬化被膜を有するフィルムのカールを小さくしやすいため好ましい。
【００２３】
樹脂組成物中の樹脂成分の合計１００重量部中の前記ウレタンアクリレート（Ａ）の配合量は、５〜９０重量部が好ましく、１０〜７０重量部がより好ましく、１０〜６０重量部がさらに好ましい。ウレタンアクリレート（Ａ）の配合量がこの範囲であれば、十分に高い硬度の硬化被膜が得られ、かつ塗膜欠陥がなく、表面の防汚性に優れ、かつ硬化収縮が小さくなるので、この硬化被膜を有するフィルムのカールを小さくしやすいため好ましい。
【００２４】
また、本発明に使用する活性エネルギー線硬化型樹脂組成物には、前記ウレタンアクリレート（Ａ）に加え、ウレタンアクリレート（Ａ）以外のウレタンアクリレート（Ｂ）を加えても良い。ウレタンアクリレート（Ｂ）としては、ポリオールと前記ポリイソシアネート（ａ２）とを付加反応させた後、さらに前記の１分子中に１つの水酸基及び２つ以上の（メタ）アクリロイル基を有するアクリレート（ａ１）を付加反応させたものが挙げられる。このウレタンアクリレート（Ｂ）を樹脂組成物中に配合する際の配合量は、前記ウレタンアクリレート（Ａ）１００重量部に対して、１０〜１５０重量部が好ましく、５０〜１３０重量部がより好ましい。
【００２５】
また、ハードコート剤に使用する活性エネルギー線硬化型樹脂組成物には高い鉛筆硬度を得るために（メタ）アクリロイル基当量の高い重合体を配合することやシリカ等の無機化合物を配合することも好ましい。重合体（Ｃ）としては、例えば、側鎖に反応性官能基として、水酸基、カルボキシル基、エポキシ基等を有する（メタ）アクリレート系重合体（ｃ１）に対して、上記の反応性官能基と反応が可能なイソシアネート基、カルボキシル基、酸ハライド基、水酸基、エポキシ基等の官能基を有するα，β−不飽和化合物（ｃ２）を反応させ（メタ）アクリロイル基を有する重合体などが挙げられる。
【００２６】
上記ハードコート剤として使用する活性エネルギー線硬化型樹脂組成物に使用する光開始剤としては、各種の物が使用できるが、それらのうちでも特に代表的なものを例示すれば、ベンゾフェノン、ベンジル、ミヒラーケトン、チオキサントン、アントラキノン等の水素引き抜きによってラジカルを発生するタイプの化合物等が挙げられる。これらの化合物は、水素引き抜き剤となるメチルアミン、ジエタノールアミン、Ｎ−メチルジエタノールアミン、トリブチルアミン等の第三アミンと併用するのが一般的である。
【００２７】
別のタイプの光重合開始剤としては、例えば、分子内分裂によってラジカルを発生するタイプの化合物が挙げられる。具体的には、例えば、ベンゾイン、ジアルコキシアセトフェノン、アシルオキシムエステル、ベンジルケタール、ヒドロキシアルキルフェノン、ハロゲノケトン等が挙げられる。
【００２８】
また、ハードコート層を形成するハードコート剤として使用する活性エネルギー線硬化型樹脂組成物においては、前記光開始剤を活性エネルギー線硬化型樹脂組成物に配合する際の配合量としては、活性エネルギー線硬化型樹脂組成物の総重量１００重量部に対して、１〜１０重量部配合することが好ましく、４〜９重量部配合することがさらに好ましい。
【００２９】
また、必要により、光重合開始剤と併用して、ハイドロキノン、ベンゾキノン、トルハイドノキノン、パラターシャリーブチルカテコールの如き重合禁止剤類などを添加することもできる。
【００３０】
本発明に使用する画像表示部最表層にあたるハードコート層を形成するハードコート剤においては、保護層の表面滑り性、耐汚染性、耐指紋付着性等の表面性を高めることを目的に、上記のハードコート剤に使用する活性エネルギー線硬化型樹脂組成物に、フルオロカーボン鎖、ジメチルシロキサン鎖、炭素原子数１２以上のハイドロカーボン鎖を有する化合物を含有する組成物からなる添加剤を添加することが好ましい。フルオロカーボン鎖、ジメチルシロキサン鎖、炭素原子数１２以上のハイドロカーボン鎖を有する化合物を含有する添加剤の添加量は上記の活性エネルギー線硬化型樹脂組成物に対し、０．０５〜５重量％が好ましく、０．１〜２重量％がより好ましい。
【００３１】
なかでも、フルオロカーボン鎖を含有する化合物は、耐汚染性や耐指紋付着性、マジック拭き取り性等の表面性に優れるため、好適に用いることができる。なかでも、ポリ（パーフルオロアルキレンエーテル）鎖の片末端または両末端に２価の連結基を介して複素環が結合し、該複素環は２価の連結基を介して２個以上の（メタ）アクリロイル基を結合した化合物であることが好ましい。
【００３２】
［フィルム基材］
本発明で使用するフィルム基材は、表面に稜間角１３６°のビッカース圧子を荷重１ｍＮで押し込んで測定されるマルテンス硬さが１２０Ｎ／ｍｍ２以上であることを特徴とする。
【００３３】
さらに、アクリル樹脂フィルム基材のマルテンス硬さは１２５〜３００Ｎ／ｍｍ２が好ましく、１３０〜２００Ｎ／ｍｍ２が最も好ましい。マルテンス硬さが当該範囲のアクリル樹脂フィルムを基材として使用することで好適な表面硬度を実現できる。また、得られるハードコートフィルムと粘着剤層とを積層した場合にも表面硬度の低下が生じにくく、良好な加工性も得やすくなる。
【００３４】
また、前記アクリル樹脂フィルム基材の表面に稜間角１３６°のビッカース圧子を荷重１ｍＮで押し込んで測定される押し込み弾性率は２０００ＭＰａ以上が好ましく、２０００〜３０００ＭＰａがより好ましい。当該範囲のアクリル樹脂フィルムを基材として使用することで、で好適な表面硬度と良好な加工性を両立しやすくなる。
【００３５】
上記アクリル樹脂フィルムのマルテンス硬さ及び押し込み弾性率は、２３℃環境下で測定されるマルテンス硬さ、押し込み弾性率であり、例えば、ＦＩＳＣＨＥＲＳＣＯＰＥ／ＨＭ２０００ＬＴ（フィッシャーインストルメンツ社製）等を用いて測定される。
【００３６】
前記アクリル樹脂フィルム基材は、画像表示装置に使用する点から、高い透明性を有していることが好ましい。本発明のアクリル樹脂フィルム基材の可視光波長領域における全光線透過率は８５％以上が好ましく、９０％以上がより好ましく、ヘイズは１．０以下が好ましく、０．５以下が特に好ましい。全光線透過率及びヘイズを上記の範囲内とすることで、保護フィルムに高い透明性を付与しやすく、また、画像表示装置に適用した際に表示画面を高精細化しやすくなる。
【００３７】
アクリル樹脂フィルム基材は、ハードコート層との屈折率差が０．１未満であるものが望ましく、０．０６以下のものがより好ましい。ハードコート層とアクリルフィルム基材との屈折率差を下げることにより、干渉縞を低減できる。
【００３８】
アクリル樹脂フィルム基材の屈折率は１．４５〜１．５５であることが好ましく、１．４７〜１．５３であることがより好ましい。アクリル樹脂フィルムの屈折率をこの範囲とすることで、一般的に用いられるアクリル樹脂フィルム基材との屈折率差を０．１未満に調整しやすくなる。
【００３９】
前アクリル樹脂フィルム基材の厚さは、１５０μｍ以下であることが好ましく、７５〜１４０μｍであることがより好ましく、１００〜１２５μｍであることがより好ましい。アクリル樹脂フィルム基材の厚さを当該範囲とすることで、好適な表面硬度を有しつつ、画像表示装置の薄型化に好適に貢献できる。
【００４０】
［ハードコートフィルム］
本発明のハードコートフィルムは、基材の一面にハードコート層を有する構成であっても、基材の両面にハードコート層を有する構成であってもよい。前者の構成は、薄型化と共に良好な加工性を実現しやすいため好ましく、後者の構成は、高い表面硬度や耐擦傷性を実現しやすいため好ましい。
【００４１】
ハードコートフィルムの表面硬さとしては、耐傷付き性のため、鉛筆硬度が２Ｈ以上であることが好ましく、３Ｈ以上であることがさらに好ましく、４Ｈ以上であることが特に好ましい。また、ハードコートフィルムが両面にハードコート層を有する両面ハードコートフィルムの場合には、裏側のハードコート層の鉛筆硬度はＨ以上とすることが好ましく、２Ｈ以上とすることがさらに好ましい。
【００４２】
本発明のハードコートフィルムの全光線透過率は８５％以上が好ましく、８８％以上がより好ましく、９０％以上がさらに好ましい。本発明においては、全光線透過率を当該範囲とすることで、画像表示装置の保護フィルムとして好適に用いることができる。
【００４３】
ハードコートフィルムの厚さは、画像表示装置の薄型化のため２００μｍ以下であることが好ましく、１５０μｍ以下であることが好ましい。
【００４４】
本発明に使用するハードコートフィルムは、上記基材の少なくとも一面に上記ハードコート層に使用するハードコート剤を塗布、硬化させることで製造できる。
【００４５】
ハードコート剤をフィルム基材に塗布する方法としては、例えば、グラビアコート、ロールコート、コンマコート、エアナイフコート、キスコート、スプレーコート、かけ渡しコート、ディップコート、スピンナーコート、ホイーラーコート、刷毛塗り、シルクスクリーンによるベタコート、ワイヤーバーコート、フローコート等が挙げられる。また、オフセット印刷、活版印刷等の印刷方式でも良い。これらの中でも、グラビアコート、ロールコート、コンマコート、エアナイフコート、キスコート、ワイヤーバーコート、フローコートは、より厚さが一定な塗膜が得られるため好ましい。
【００４６】
ハードコート剤の硬化装置は使用するハードコート剤に応じて適宜使用すれば良いが、ハードコート剤として上記ハードコート剤に使用する活性エネルギー線硬化型樹脂組成物を使用する場合には、光、電子線、放射線等の活性エネルギー線により硬化させればよい。具体的なエネルギー源又は硬化装置としては、例えば殺菌灯、紫外線用蛍光灯、カーボンアーク、キセノンランプ、複写用高圧水銀灯、中圧または高圧水銀灯、超高圧水銀灯、無電極ランプ、メタルハライドランプ、自然光等を光源とする紫外線、または走査型、カーテン型電子線加速器による電子線等が挙げられる。
【００４７】
これらの中でも特に紫外線であることが好ましく、重合効率化の点で窒素ガス等の不活性ガス雰囲気下で照射することが好ましい。また、必要に応じて熱をエネルギー源として併用し、活性エネルギー線にて硬化した後、熱処理を行ってもよい。
【００４８】
活性エネルギー線を照射する装置として、紫外線を用いる場合には、光発生源として、低圧水銀ランプ、高圧水銀ランプ、超高圧水銀ランプ、メタルハライドランプ、無電極ランプ（フュージョンランプ）、ケミカルランプ、ブラックライトランプ、水銀−キセノンランプ、ショートアーク灯、ヘリウム・カドミニウムレーザー、アルゴンレーザー、太陽光、ＬＥＤ等が挙げられる。また、本発明に使用する活性エネルギー線硬化型樹脂組成物をフィルム基材に塗布し、硬化被膜を形成する際には、閃光的に照射するキセノン−フラッシュランプを使用すると、フィルム基材への熱の影響を小さくできるので好ましい。
【００４９】
また、ロール・トゥー・ロールで連続生産する場合、ハードコートフィルムはロール状に巻き取られるため、塗布・硬化するハードコート層と当該ハードコート層を有する面の他面が接触する。前述のようにハードコート層にフルオロカーボン鎖、ジメチルシロキサン鎖などの添加剤を用いる場合、この添加剤成分がハードコートフィルムの加飾を施したい面に移行し、表面を汚染してしまうことがある。本発明に使用するハードコートフィルムにおいて、加飾を施す面に対する前記汚染を避けるために、ハードコート剤をフィルム基材に塗布、硬化させる工程で、同時にハードコート層を塗布する面または当該ハードコート層を塗布する面の他面に保護用のフィルムをラミネートしてもよい。
【００５０】
［加飾フィルム］
本発明のハードコートフィルムは、その少なくとも一面に加飾層を設けて加飾フィルムとしてもよい。加飾層は、ハードコートフィルムに各種の意匠性を付与するものである。当該加飾層としては、例えば、画像表示パネルとして使用する際の画像表示部の周囲に視認される文字や図形、あるいは、画像表示部に額縁状に設けられる黒色の縁取り状の加飾層などが挙げられる。なかでも、画像表示部に額縁状に設けられる加飾層を使用する場合に本発明の効果を特に好適に発現しやすい。
【００５１】
加飾層をハードコートフィルムに設ける方法としては、印刷による方法が簡易であるため好ましい。印刷方法としては、例えば、シルク印刷方式、スクリーン印刷方式、グラビア印刷方式、熱転写印刷方式などが挙げられる。中でも隠蔽性の高い加飾層を印刷できるシルク印刷方式、スクリーン印刷方式、熱転写印刷方式が好ましい。
【００５２】
シルク印刷方式やスクリーン印刷方式に用いられるインキとしては、フィルムへの印刷に使用される各種インキを使用することができ、溶剤系やＵＶ硬化系が用いられる。特に溶剤系インキは乾燥炉で溶媒を乾燥させるだけであるため、ＵＶ照射装置等の装置が必要でないため安価に印刷できることから好適に用いられる。
【００５３】
熱転写方式に用いられるインキとしては、レジンタイプやワックスタイプが用いられる。中でもレジンタイプは耐候性に優れることから好適に用いられる。
【００５４】
加飾層の厚さとしては、３０μｍ以下が好ましく、１〜１５μｍがより好ましく、２〜１０μｍが特に好ましい。当該厚さの加飾層とすることで好適な色抜けや印刷不良が生じにくく、好適な意匠性を得やすくなる。
【００５５】
［保護フィルム］
本発明のハードコートフィルムには、その一面に粘着剤層を設けて保護フィルムとしてもよい。前記粘着剤層は、前記アクリル樹脂フィルム基材に粘着テープを貼り合わせるか、前記アクリル樹脂フィルム基材のハードコート面とは反対面に直接粘着剤層を塗布することで設けることできる。なお、当該保護フィルムは加飾層が設けられたハードコートフィルムの一面に粘着剤層が設けられた構成であってもよい。
【００５６】
本発明の保護フィルムの粘着剤層の厚さは、５〜５０μｍの範囲が好ましく、８〜３０μｍの範囲がより好ましく、１０〜２５μｍの範囲がさらに好ましい。本発明において、粘着剤層の厚さを当該範囲とすることで、接着信頼性に優れ、またハードコートフィルムの表面硬さを著しく損なわず維持することができる。
【００５７】
本発明に用いる粘着剤層に使用される粘着剤には、公知のアクリル系、ゴム系、シリコーン系等の粘着樹脂を使用することができる。そのなかでも、反復単位として炭素原子数２〜１４のアルキル基を有する（メタ）アクリレート単量体を主成分として重合させたアクリル系共重合体が、干渉縞低減、フィルム基材との密着性、透明性、耐候性の点から好ましい。中でも屈折率が１．４８から１．５４のアクリル系共重合体が干渉縞低減という観点からより好ましい。
【００５８】
前記炭素原子数２〜１４の（メタ）アクリレート単量体としては、例えば、エチルアクリレート、ｎ−プロピルアクリレート、イソプロピルアクリレート、ｎ−ブチルアクリレート、ｓｅｃ−ブチルアクリレート、ｔ−ブチルアクリレート、ｎ−ヘキシルアクリレート、シクロヘキシルアクリレート、ｎ−オクチルアクリレート、イソオクチルアクリレート、２−エチルヘキシルアクリレート、イソノニルアクリレート、イソデシルアクリレート、ラウリルアクリレート、メチルメタクリレート、エチルメタクリレート、ｎ−プロピルメタクリレート、イソプロピルメタクリレート、ｎ−ブチルメタクリレート、ｓｅｃ−ブチルメタクリレート、ｔ−ブチルメタクリレート、ｎ−ヘキシルメタクリレート、シクロヘキシルメタクリレート、ｎ−オクチルメタクリレート、イソオクチルメタクリレート、２−エチルヘキシルメタクリレート、イソノニルメタクリレート、イソデシルメタクリレート、ラウリルメタクリレート等が挙げられる。
【００５９】
前記の（メタ）アクリレート単量体のなかでも、炭素原子数が４〜９のアルキル基を有するアルキル（メタ）アクリレートが好ましく、さらに炭素原子数が４〜９のアルキル基を有するアルキルアクリレートがより好ましい。アルキルアクリレートのなかでもｎ−ブチルアクリレート、イソオクチルアクリレート、２−エチルヘキシルアクリレート、イソノニルアクリレート、エチルアクリレートが特に好ましい。当該範囲の炭素原子数のアルキル基を有するアルキル（メタ）アクリレートを使用することで、好適な粘着力を確保しやすくなる。
【００６０】
本発明の粘着剤層に使用するアクリル系共重合体を構成する単量体中の炭素原子数２〜１４の（メタ）アクリレートの含有量は、９０〜９９質量％とすることが好ましく、９０〜９６質量％にすることがより好ましい。当該範囲の前記（メタ）アクリレートの含有量にすることで、好適な粘着力を確保しやすくなる。
【００６１】
アクリル系共重合体には、さらに単量体成分として、水酸基、カルボキシル基、アミド基等の極性基を有する（メタ）アクリレート単量体やその他の極性基を有するビニル系単量体を用いることが好ましい。
【００６２】
前記水酸基を有する（メタ）アクリレート単量体としては、例えば、２−ヒドロキシエチル（メタ）アクリレート、４−ヒドロキシブチル（メタ）アクリレート、６−ヒドロキシヘキシル（メタ）アクリレート、ヒドロキシプロピル（メタ）アクリレート、カプロラクトン変性（メタ）アクリレート、ポリエチレングリコールモノ（メタ）アクリレート、ポリプロピレングリコールモノ（メタ）アクリレート等が挙げられる。これらのなかでも、２−ヒドロキシエチル（メタ）アクリレート、４−ヒドロキシブチル（メタ）アクリレート、６−ヒドロキシヘキシル（メタ）アクリレートを使用することが好ましい。
【００６３】
前記カルボキシル基を有する（メタ）アクリレート単量体としては、例えば、アクリル酸、メタクリル酸、イタコン酸、マレイン酸、クロトン酸、アクリル酸又はメタクリル酸の２量体、エチレンオキサイド変性コハク酸アクリレート等が挙げられる。これらのなかでも、アクリル酸を使用することが好ましい。
【００６４】
前記アミド基を有する（メタ）アクリレート単量体としては、例えば、Ｎ−ビニル−２−ピロリドン、Ｎ−ビニルカプロラクタム、アクリロイルモルホリン、アクリルアミド、Ｎ，Ｎ−ジメチルアクリルアミド、２−（パーヒドロフタルイミド−Ｎ−イル）エチルアクリレート等が挙げられる。これらのなかでも、Ｎ−ビニル−２−ピロリドン、Ｎ−ビニルカプロラクタム、アクリロイルモルホリンを使用することが好ましい。
【００６５】
前記その他の極性基を有するビニル系単量体としては、例えば、酢酸ビニル、アクリロニトリル、無水マレイン酸、無水イタコン酸等が挙げられる。
【００６６】
極性基を有する単量体の含有量は、アクリル系共重合体を構成する単量体成分の０．１〜２０質量％であることが好ましく、１〜１３質量％であることがより好ましく、１．５〜８重量％であることがさらに好ましい。当該範囲で極性基を有する単量体を含有することにより、粘着剤の凝集力、保持力、接着性を好適な範囲に調整しやすい。
【００６７】
粘着剤層に使用するアクリル系共重合体の重量平均分子量Ｍｗは４０万〜１４０万であることが好ましく、６０万〜１２０万であることがより好ましい。当該アクリル系共重合体の重量平均分子量Ｍｗが当該範囲内であると、接着力を特定範囲に調整しやすい。
【００６８】
なお、前記重量平均分子量Ｍｗは、ゲルパーミエーションクロマトグラフ（ＧＰＣ）により測定することができる。より具体的には、ＧＰＣ測定装置として、東ソー株式会社製「ＳＣ８０２０」を用いて、ポリスチレン換算値により、次のＧＰＣ測定条件で測定して求めることができる。
（ＧＰＣの測定条件）
・サンプル濃度：０．５重量％（テトラヒドロフラン溶液）
・サンプル注入量：１００μＬ
・溶離液：テトラヒドロフラン（ＴＨＦ）
・流速：１．０ｍＬ／ｍｉｎ
・カラム温度（測定温度）：４０℃
・カラム：東ソー株式会社製「ＴＳＫｇｅｌ  ＧＭＨＨＲ−Ｈ」
・検出器：示差屈折
【００６９】
さらに粘着剤層の凝集力をあげるために、粘着剤中に架橋剤を添加するのが好ましい。架橋剤としては、例えば、イソシアネート系架橋剤、エポキシ系架橋剤、キレート系架橋剤等が挙げられる。架橋剤の添加量としては、粘着剤層のゲル分率２５〜８０質量％になるよう調整するのが好ましく、４０〜７５質量％になるように調整するのがより好ましく、５０〜７０質量％になるように調整するのが最も好ましい。ゲル分率を当該範囲に調整することで、保護フィルムを基材に貼付したときの表面鉛筆硬度の定価を抑制することができ、接着性も十分なものとすることができる。なお、本発明におけるゲル分率は、養生後の粘着剤層をトルエン中に浸漬し、２４時間放置後に残った不溶分の乾燥後の質量を測定し、元の質量に対して百分率で表したものである。
【００７０】
さらに粘着剤層の粘着力を向上させるため、粘着付与樹脂を添加しても良い。粘着付与樹脂の添加量としては、粘着剤樹脂がアクリル系共重合体である場合は、アクリル系共重合体１００質量部に対して、１０〜６０質量部の範囲で添加するのが好ましい。さらに接着性を重視する場合は、２０〜５０質量部の範囲で添加するのが好ましい。
【００７１】
また、粘着剤には、前記以外に公知慣用の添加剤を添加することができる。例えば、ガラス基材への接着性を向上するために、粘着剤１００質量部に対して、０．００１〜０．００５質量部の範囲でシランカップリング剤を添加することが好ましい。さらに、必要に応じて、その他の添加剤として、可塑剤、軟化剤、充填剤、顔料、難燃剤等を添加することもできる。
【００７２】
本発明の保護フィルムは、好適な耐擦傷性を有することから各種用途に適用できるが、なかでも、液晶ディスプレイ（ＬＣＤ）や有機ＥＬディスプレイ等の画像表示装置の画像表示部に好適に適用できる。特に、薄型であっても好適な耐擦傷性を実現できることから、電子手帳、携帯電話、スマートフォン、携帯オーディオプレイヤー、モバイルパソコン、タブレット端末等の小型化や薄型化の要請の高い携帯電子端末の画像表示装置の画像表示部の保護フィルムとして好適である。このような画像表示装置においては、例えば、ＬＣＤモジュールや有機ＥＬモジュール等の画像表示画像表示モジュールをその構成中に有し、当該画像表示画像表示モジュール上部に当該画像表示画像表示モジュールを保護する透明パネルが設けられた構成の画像表示装置においては、当該透明パネルの表面又は裏面に貼り付けて使用することで、傷つき防止や透明パネルが破損した際の飛散防止に有効である。
【実施例】
【００７３】
以下に実施例および比較例により本発明をより具体的に説明するが、本発明はこれらに何ら限定されるものではない。
【００７４】
（合成例１）
＜ウレタンアクリレート（Ａ１）の合成＞
攪拌機、ガス導入管、冷却管、及び温度計を備えたフラスコに、酢酸ブチル２５０質量部、ノルボルナンジイソシアネート（以下、「ＮＢＤＩ」という。）２０６質量部、ｐ−メトキシフェノール０．５質量部、ジブチル錫ジアセテート０．５質量部を仕込み、空気を吹き込みながら、７０℃に昇温した後、ペンタエリスリトールトリアクリレート（以下、「ＰＥ３Ａ」という。）／ペンタエリスリトールテトラアクリレート（以下、「ＰＥ４Ａ」という。）混合物（質量比７５／２５の混合物）７９５質量部を１時間かけて滴下した。滴下終了後、７０℃で３時間反応させ、さらにイソシアネート基を示す２２５０ｃｍ−１の赤外線吸収スペクトルが消失するまで反応を行い、脂環式化合物含有多官能ウレタンアクリレート（Ａ１）／ＰＥ４Ａ混合物（質量比８０／２０の混合物、不揮発分８０質量％の酢酸ブチル溶液）を得た。なお、ウレタンアクリレート（Ａ１）の分子量（計算値）は８０２である。
【００７５】
（合成例２）
＜ウレタンアクリレート（Ａ２）の合成＞
攪拌機、ガス導入管、冷却管、及び温度計を備えたフラスコに、酢酸ブチル２５４質量部、イソホロンジイソシアネート（以下、「ＩＰＤＩ」という。）２２２質量部、ｐ−メトキシフェノール０．５質量部、ジブチル錫ジアセテート０．５質量部を仕込み、７０℃に昇温した後、ＰＥ３Ａ／ＰＥ４Ａ混合物（質量比７５／２５の混合物）７９５質量部を１時間かけて滴下した。滴下終了後、７０℃で３時間反応させ、さらにイソシアネート基を示す２２５０ｃｍ−１の赤外線吸収スペクトルが消失するまで反応を行い、脂環式化合物含有多官能ウレタンアクリレート（Ａ２）／ＰＥ４Ａ混合物（質量比８０／２０の混合物、不揮発分８０質量％の酢酸ブチル溶液）を得た。なお、ウレタンアクリレート（Ａ２）の分子量（計算値）は８１８である。
【００７６】
（合成例３）
＜ウレタンアクリレート（Ａ３）の合成＞
攪拌機、ガス導入管、冷却管、及び温度計を備えたフラスコに、酢酸ブチル２５４質量部、イソホロンジイソシアネート（以下、「ＩＰＤＩ」という。）２２２質量部、ｐ−メトキシフェノール０．５質量部、ジブチル錫ジアセテート０．５質量部を仕込み、７０℃に昇温した後、ビス（アクリロキシエチル）ヒドロキシエチルイソシアヌレート３６９質量部とＰＥ３Ａ／ＰＥ４Ａ混合物（質量比７５／２５の混合物）３９８質量部を１時間かけて滴下した。滴下終了後、７０℃で３時間反応させ、さらにイソシアネート基を示す２２５０ｃｍ−１の赤外線吸収スペクトルが消失するまで反応を行い、一分子中に脂環式化合物及び複素環式化合物を含有する多官能ウレタンアクリレート（Ａ３）／ＰＥ４Ａ混合物（質量比９１／９の混合物、不揮発分８０質量％の酢酸ブチル溶液）を得た。なお、ウレタンアクリレート（Ａ３）の分子量（計算値）は８８９である。
【００７７】
（合成例４）
＜ウレタンアクリレート（Ａ４）の合成＞
撹拌機、ガス導入管、コンデンサーおよび温度計を備えたフラスコに、アロニックスＭ−３０５〔東亜合成（株）社製ペンタエリスリトールトリアクリレート／ペンタエリスリトールテトラアクリレート＝６０／４０（重量比）混合物、水酸基価１１６ｍｇＫＯＨ／ｇ〕５４９．１部、ジブチル錫ジアセテート０．１部、スミライザーＢＨＴ〔住友化学工業（株）製酸化防止剤〕０．６部、メトキノン〔精工化学工業（株）製重合禁止剤〕０．１部、および、酢酸ブチル１６０．０部を加え、均一に混合しながら徐々に昇温した。６０℃に達したところでデスモジュールＨ〔住友バイエルウレタン（株）製ヘキサメチレンジイソシアネート、ＮＣＯ％＝５０％）９０．９部を加えた後、８０℃で５時間反応させ、ウレタンアクリレート（Ａ４）８００部を得た。
【００７８】
（合成例５）
＜重合体（Ｂ１）の合成＞
攪拌機、ガス導入管、冷却管、及び温度計を備えたフラスコに、グリシジルメタクリレート（以下、「ＧＭＡ」という。）２５０質量部、ラウリルメルカプタン１．３質量部、メチルイソブチルケトン（以下、「ＭＩＢＫ」という。）１０００質量部及び２，２’−アゾビスイソブチロニトリル（以下、「ＡＩＢＮ」という。）７．５質量部を仕込み、窒素気流下で攪拌しながら、１時間かけて９０℃に昇温し、９０℃で１時間反応させた。次いで、９０℃で攪拌しながら、ＧＭＡ７５０質量部、ラウリルメルカプタン３．７質量部、ＡＩＢＮ２２．５質量部からなる混合液を２時間かけて滴下した後、１００℃で３時間反応させた。その後、ＡＩＢＮ１０質量部を仕込み、さらに１００℃で１時間反応させた後、１２０℃付近に昇温し、２時間反応させた。６０℃まで冷却し、窒素導入管を、空気導入管に付け替え、アクリル酸（以下、「ＡＡ」という。）５０７質量部、ｐ−メトキシフェノール２質量部、トリフェニルホスフィン５．４質量部を加えて混合した後、空気で反応液をバブリングしながら、１１０℃まで昇温し、８時間反応させた。その後、ｐ−メトキシフェノール１．４質量部を加え、室温まで冷却後、不揮発分が５０質量％になるように、ＭＩＢＫを加え、重合体（Ｂ１）（不揮発分５０質量％のＭＩＢＫ溶液）を得た。なお、得られた重合体（Ｂ１）の重量平均分子量は３１，０００（ＧＰＣによるポリスチレン換算による）で、（メタ）アクリロイル基当量は３００ｇ／ｅｑであった。
【００７９】
上記で合成した各種ウレタンアクリレート（Ａ１）〜（Ａ４）及び／または重合体（Ｂ１）を用いて、下記のとおり、活性エネルギー線硬化型樹脂組成物からなるハードコート剤を調製した。
【００８０】
（調製例１）
酢酸エチル２３．０１質量部、脂環式化合物含有多官能ウレタンアクリレート（Ａ１）／ＰＥ４Ａ混合物（質量比８０／２０の混合物、不揮発分８０質量％の酢酸ブチル溶液）１９．６４質量部、脂環式化合物含有多官能ウレタンアクリレート（Ａ２）／ＰＥ４Ａ混合物（質量比８０／２０の混合物、不揮発分８０質量％の酢酸ブチル溶液）１９．６４質量部、一分子中に脂環式化合物及び複素環式化合物を含有する多官能ウレタンアクリレート（Ａ３）／ＰＥ４Ａ混合物（質量比９１／９の混合物、不揮発分８０質量％の酢酸ブチル溶液）１５．７１質量部、ジペンタエリスリトールヘキサアクリレート（以下、「ＤＰＨＡ」という。）１８．８６質量部、光開始剤１−ヒドロキシシクロヘキシルフェニルケトン（以下、「ＨＣＰＫ」という。）２．５１質量部、光開始剤ジフェニル２，４，６−トリメチルベンゾイルホスフィン＝オキシド（以下、「ＴＰＯ」という。）０．６３質量部、反応性フッ素防汚剤（オプツールＤＡＣ−ＨＰ；ダイキン工業株式会社製、不揮発分２０質量％）２．０質量部を均一に混合した後、不揮発分が４０質量％になるようにプロピレングリコールモノメチルエーテル（以下、「ＰＧＭＥ」という。）で希釈して、ハードコート剤（１）を調製した。当該ハードコート剤（１）は、ガラスに１０μｍの膜厚で塗工した際の表面硬度が４Ｈであった。
【００８１】
（調製例２）
酢酸エチル１３．７４質量部、脂環式化合物含有多官能ウレタンアクリレート（Ａ２）／ＰＥ４Ａ混合物（質量比８０／２０の混合物、不揮発分８０質量％の酢酸ブチル溶液）４７．０８質量部、重合体（Ｂ１）（不揮発分５０質量％のＭＩＢＫ溶液）２０．９２質量部、ＤＰＨＡ１２．７４質量部、光開始剤ＨＣＰＫ１．３０質量部、光開始剤ＴＰＯ０．９２質量部、反応性フッ素防汚剤（オプツールＤＡＣ−ＨＰ；ダイキン工業株式会社製、不揮発分２０質量％）２．０質量部を均一に混合した後、不揮発分が４０質量％になるようにプロピレングリコールモノメチルエーテル（以下、「ＰＧＭＥ」という。）で希釈して、ハードコート剤（２）を調製した。当該ハードコート剤（２）は、ガラスに１０μｍの膜厚で塗工した際の表面硬度が４Ｈであった。
【００８２】
（調整例３）
ウレタンアクリレート（Ａ４）に酢酸ブチルを添加して不揮発分濃度が３５％になるように希釈した後、イルガキュア＃１８４〔チバ・スペシャリテイー・ケミカルズ（株）製光重合開始剤、１−ヒドロキシ−シクロヘキシル−フェニル−ケトン〕３．２部を配合し、ハードコート剤（３）を調製した。当該ハードコート剤（３）は、ガラスに１０μｍの膜厚で塗工した際の表面硬度が３Ｈであった。
【００８３】
（実施例１）
基材として厚さ１２５μｍのアクリルフィルム（クラレ社製ＲＴ０５０、マルテンス硬さ１３８［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１４０μｍのハードコートフィルムを得た。
【００８４】
（実施例２）
基材として厚さ１２５μｍのアクリルフィルム（クラレ社製ＳＯ、マルテンス硬さ１５５［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１４０μｍのハードコートフィルムを得た。
【００８５】
（実施例３）
基材として厚さ１２５μｍのアクリルフィルム（住友化学社製Ｓ０００、マルテンス硬さ１８３［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１４０μｍのハードコートフィルムを得た。
【００８６】
（実施例４）
基材として厚さ１２５μｍのアクリルフィルム（クラレ社製ＨＩ５０、マルテンス硬さ１２５［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１４０μｍのハードコートフィルムを得た。
【００８７】
（実施例５）
基材として厚さ１２５μｍのアクリルフィルム（クラレ社製ＲＴ０５０、マルテンス硬さ１３８［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１０μｍのハードコート層を形成し、総厚１３５μｍのハードコートフィルムを得た。
【００８８】
（実施例６）
基材として厚さ１２５μｍのアクリルフィルム（クラレ社製ＲＴ０５０、マルテンス硬さ１３８［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ２０μｍのハードコート層を形成し、総厚１４５μｍのハードコートフィルムを得た。
【００８９】
（実施例７）
基材として厚さ１２５μｍのアクリルフィルム（クラレ社製ＲＴ０５０、マルテンス硬さ１３８［Ｎ／ｍｍ２］）を使用し、当該基材の片面に、上記で調製したハードコート剤（２）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１４０μｍのハードコートフィルムを得た。
【００９０】
（実施例８）
基材として厚さ１２５μｍのアクリルフィルム（クラレ社製ＲＴ０５０、マルテンス硬さ１３８［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成した。次にアクリルフィルムのもう一方の面に上記で調製したハードコート剤（３）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１０μｍのハードコート層を形成し、総厚１５０μｍの両面ハードコートフィルムを得た。
【００９１】
（比較例１）
基材として厚さ１２５μｍのアクリルフィルム（住友化学社製Ｓ００１Ｇ、マルテンス硬さ１１３［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１４０μｍのハードコートフィルムを得た。
【００９２】
（比較例２）
基材として厚さ１２５μｍのアクリルフィルム（住友化学社製Ｓ０１４Ｇ、マルテンス硬さ８１［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１４０μｍのハードコートフィルムを得た。
【００９３】
（比較例３）
基材として厚さ８０μｍのトリアセチルセルロース（ＴＡＣ）フィルム（富士フィルム社製ＴＤ８０ＵＬＮ、マルテンス硬さ６５［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚９５μｍのハードコートフィルムを得た。
【００９４】
（比較例４）
基材として厚さ１００μｍのポリカーボネート（ＰＣ）フィルム（三菱ガス化学社製ユーピロン、マルテンス硬さ５２［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１１５μｍのハードコートフィルムを得た。
【００９５】
（比較例５）
基材として厚さ１００μｍのポリカーボネート（ＰＣ）フィルム（帝人化成社製パンライト、マルテンス硬さ７１［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１１５μｍのハードコートフィルムを得た。
【００９６】
（比較例６）
基材として厚さ１２５μｍのポリエチレンテレフタレート（ＰＥＴ）フィルム（東レ社製ルミラーＵ４６、マルテンス硬さ１７８［Ｎ／ｍｍ２］）を使用し、当該基材の片面に、上記で調製したハードコート剤（１）を塗布し、６０℃で９０秒間乾燥後、空気雰囲気下で紫外線照射装置（フュージョンＵＶシステムズ・ジャパン株式会社製「Ｆ４５０」、ランプ：１２０Ｗ／ｃｍ、Ｈバルブ）を用いて、照射光量０．５Ｊ／ｃｍ２で紫外線を照射したことで硬化させ、厚さ１５μｍのハードコート層を形成し、総厚１４０μｍのハードコートフィルムを得た。
【００９７】
上記実施例及び比較例にて得られたハードコートフィルムについて、以下の評価を行った。得られた結果を下表に示す。
【００９８】
［マルテンス硬さの測定］
上記の実施例及び比較例の樹脂フィルムを長さ１５０ｍｍ、幅５０ｍｍのガラス板に貼り付けた後、２３℃環境下において、ＦＩＳＣＨＥＲＳＣＯＰＥ／ＨＭ２０００ＬＴ（フィッシャーインストルメンツ社製）を用いて、稜間角１３６°のビッカース圧子を１ｍＮ荷重にて押し込み、マルテンス硬さを測定した。
【００９９】
［ハードコートフィルム単体の表面鉛筆硬度の測定］
上記の実施例及び比較例で得られたハードコートフィルムを１０ｃｍ角に切り、４隅をセロハンテープでガラス板に貼り付け、その表面鉛筆硬度を、ＪＩＳ  Ｋ  ５６００−５−４（１９９９年版）の規定に基づき、株式会社井元製作所製の塗膜用鉛筆引掻き試験機（荷重：１ｋｇ  手動式）を用いて測定した。
【０１００】
［粘着シート貼付後の表面鉛筆硬度の測定］
上記の実施例及び比較例で得られたハードコートフィルムを１０ｃｍ角に切り、フィルムの表面ハードコート層と逆の面にＤＩＣ社製粘着シートＺＢ７０１０Ｗ−１５（厚み１５μｍ）を貼り合せた後、ガラス板に貼り付けたその表面鉛筆硬度を、ＪＩＳ  Ｋ  ５６００−５−４（１９９９年版）の規定に基づき、株式会社井元製作所製の塗膜用鉛筆引掻き試験機（荷重：１ｋｇ  手動式）を用いて測定した。
【０１０１】
［干渉縞の評価］
上記の実施例及び比較例で得られたハードコートフィルムの裏面にＤＩＣ社製ＬＳＲＷ５５Ｗｈｉｔｅを気泡が入らないように貼付し、３波長蛍光灯下で目視で干渉縞の観察を行った。
○：干渉縞がほとんど見られない。
×：干渉縞が見られる。
【０１０２】
［指紋拭き取り性］
上記の実施例および比較例で得られたハードコートフィルムの表面ハードコート層表面に、人差し指の指紋を付着した。その後、指紋をベンコットＳ−２（旭化成せんい株式会社製）にて指紋をふき取り、指紋が視認できなくなるまでふき取れた回数を測定した。判定基準は以下の通り。
○：拭き取り回数１〜１５回
×：拭き取り回数１６回以上
【０１０３】
［全光線透過率の測定］
上記の実施例および比較例で得られたハードコートフィルムを、厚さ０．５ｍｍ、長さ５０ｍｍ、幅４０ｍｍのガラス板に貼り付けた後、５気圧、５０℃、２０分の条件で加熱加圧処理を行い固定した。村上色彩技術研究所社製「ＨＲ−１００型」を使用して、サンプルのＪＩＳ  Ｋ７１０５及びＪＩＳ  Ｋ７１３６に基づいて全光線透過率を測定した。
【０１０４】
【表１】
2014109712.tif 000002
【０１０５】
【表２】
2014109712.tif 000003
【０１０６】
上記実施例１〜８のとおり、マルテンス硬さが１２０Ｎ／ｍｍ２以上のアクリル樹脂フィルムを基材として使用したハードコートフィルムでは、鉛筆硬度が４Ｈであった。一方、比較例１及び２のとおり、１２０Ｎ／ｍｍ２未満のアクリル樹脂フィルムを基材として使用した場合においては表面硬度がＨ以下であった。また、比較例３〜５のとおりＴＡＣフィルムやポリカーボネートフィルムを基材として使用した場合においても表面硬度がＨ以下であった。さらに比較例６のとおり、マルテンス硬さが１２０Ｎ／ｍｍ２以上のＰＥＴフィルム基材として使用したハードコートフィルムでは鉛筆硬度は２Ｈであり、干渉縞が見られた。